(57)【要約】【課題】従来技術の欠点を完全にもしくは部分的に回避するか、又はその特性が改善されている、補綴用プラスチックの製造に適した、メチルメタクリレートを基礎とする重合可能な歯科材料を提供する。【解決手段】アクリル化もしくはメタクリル化されたブタジエン−及び／又はアクリルニトリル−オリゴマー又はポリマーは、メチルメタクリレート（ＭＭＡ）を基礎とする系においても、特にそれらを液状のポリマー（オリゴマー）として添加する。【選択図】なし【特許請求の範囲】
【請求項１】
重合可能な歯科材料であって、該材料が、
Ｉ）以下の
Ａ）少なくとも１種の液状のメチルメタクリレート−モノマー成分、
Ｂ）少なくとも
・  １種のアクリル化もしくはメタクリル化されたブタジエン−オリゴマーもしくは−ポリマー、及び／又は
・  １種のアクリル化もしくはメタクリル化されたアクリルニトリル−ブタジエン−オリゴマーもしくは−ポリマー
を含有する液状成分、
ＩＩ）メタクリレートを基礎とするポリマー粉末もしくはパール重合体を含有する粉末成分
を有し、
ＩＩＩ）硬化後に、３ｍｍの層厚で透明性が７０％より高いことを特徴とする歯科材料。
【請求項２】
請求項１記載の歯科材料であって、付加的に、更なるモノマー、充填剤、顔料、安定剤、調整剤、抗微生物性添加剤、ＵＶ吸収剤、チキソトロピー剤、触媒及び架橋剤の群からの１もしくは複数の物質を含有する歯科材料。
【請求項３】
請求項１又は２に記載の歯科材料であって、成分Ｂ）の割合が１質量％より高い歯科材料。
【請求項４】
請求項１から３までのいずれか１項記載の歯科材料であって、成分Ｂ）の割合が１質量％より高く、９９質量％までである歯科材料。
【請求項５】
請求項１から４までのいずれか１項記載の歯科材料であって、成分Ｂ）の割合が２〜８０質量％である歯科材料。
【請求項６】
請求項１から５までのいずれか１項記載の歯科材料であって、成分Ｂ）の割合が５０〜８０質量％である歯科材料。
【請求項７】
請求項１から６までのいずれか１項記載の歯科材料であって、成分Ａ）の割合が２０質量％より高い歯科材料。
【請求項８】
請求項１から７までのいずれか１項記載の歯科材料であって、成分Ａ）の割合が２０質量％より高く、９９質量％までである歯科材料。
【請求項９】
請求項１から８までのいずれか１項記載の歯科材料であって、成分Ａ）の割合が２０質量％より高く、５０質量％までである歯科材料。
【請求項１０】
請求項１から９までのいずれか１項記載の歯科材料を、
ａ）改善された衝撃強さを有する骨セメント、
ｂ）蹄修復材料又は動物用の義歯、
ｃ）歯列矯正のための顎整形外科的装置
として用いる使用。
【発明の詳細な説明】
【技術分野】
【０００１】
本発明は、補綴用プラスチックの製造に適した、メチルメタクリレートを基礎とする重合可能な歯科材料に関する。
【背景技術】
【０００２】
総補綴物、部分補綴物、口腔内で支持するための歯用ブラケットなどの製造のために、種々の材料が入手可能である：
１．  高温重合性プラスチック（１成分もしくは２成分）。これらのプラスチックは、熱により引き起こされる非常に高い容積収縮を示し、それは嵌合精度の低下をまねく。
【０００３】
２．  自己重合性プラスチック（２成分）。
【０００４】
３．  光重合性プラスチック（１成分もしくは２成分）。
【０００５】
４．  熱可塑性プラスチック（１成分）。係る材料は、歯科技工的に比較的加工しづらい。
【０００６】
５．  マイクロ波硬化性プラスチック（１成分もしくは２成分）。ここでもまた、熱により引き起こされる非常に高い容積収縮により嵌合精度の低下が引き起こされる。
【０００７】
１．〜５．に挙げた材料から完成された補綴物は、落下に際して又は不注意な取り扱いに際して簡単に破損しうる。従って、長い間、歯科技工用の補綴物のためのプラスチックを破損しづらく加工することに努力がなされている。その望ましくない破損傾向は、いわゆる耐衝撃性プラスチックの使用によって取り除かれる：
前記の概念"耐衝撃性"は、ＩＳＯ１５６７（義歯床材料）においてより詳細に説明されている。それによると、補綴用プラスチックは、それがＩＳＯ１５６７（シャルピー法に準拠）による衝撃強さにおいて２ｋＪ／ｍ2の値を超過する場合に、"耐衝撃性"の義歯床材料といえる。
【０００８】
６．  高温重合性の耐衝撃性プラスチック（１成分もしくは２成分）。しかし、これらのプラスチックも、またしても熱により引き起こされる不所望に非常に高い容積収縮を示し、それは嵌合精度の低下をまねく。
【０００９】
補綴用プラスチックは既に市場に出回っており、収縮の問題はブタジエン−スチレンゴムの添加によって解決されている（ＥＰ１７０２６３３号Ａ２）。
【００１０】
前記の技術の欠点は、こうして得られたプラスチックが常に混濁を伴うことである。ゴムの粒度を可視波長領域未満で選択してもやはり、乳白色性の印象が残る。
【００１１】
Ｋｅｒｂｙ他著の文献（"Ｆｒａｃｔｕｒｅ ｔｏｕｇｈｎｅｓｓ ｏｆ ｍｏｄｉｆｉｅｄ ｄｅｎｔａｌ ｒｅｓｉｎｓ"［Ｊ．ｏｆ Ｏｒａｌ Ｒｅｈａｂｉｌｉｔａｔｉｏｎ ３０，７８０−４（２００３）］）において、メタクリレート末端を有する１，３−ブタジエン−アクリルニトリル−アクリル酸−ターポリマーを、とりわけＴＥＧＤＭＡ（トリエチレングリコールジメタクリレート）を基礎とする歯科材料で使用することが記載されている。そのターポリマーは、商品名Ｈｙｃａｒ Ｒｅａｃｔｉｖｅ Ｌｉｑｕｉｄ Ｐｏｌｙｍｅｒ １３００×３３として入手できる。前記文献は、光学的特性に理解を示していない。
【００１２】
ＤＥ１９６１７８７６号Ａ１によれば、衝撃強さ調節剤として、ポリシロキサングラフト共重合体：（１）エラストマーのポリシロキサンからなるコアと非エラストマーのポリマーからなるシェルとを有するポリシロキサン−グラフト共重合体及び／又は（２）（メタ）アクリル基を有するポリシロキサンが使用される。
【００１３】
ＵＳ５，１８２，３３２号は、補綴物基礎材料への添加剤として（メタ）アクリレートでグラフトされたブタジエンゴムを使用することを記載している。それは、既に挙げられた市販の耐衝撃性の補綴用プラスチックである。しかし、そこに記載される材料では、透明な素材を実現できない。ＵＳ５，１８２，３３２号では、更に有利には、固体の多層ゴムが使用されている（請求項１を参照）。
【００１４】
２成分の粉末・液体−系は、一般に主としてメタクリレートからなる。メタクリレートは、粉末としても液体としても入手できる。該ポリマー粉末は、今日ではたいてい、パール重合体である。それと液状のモノマーとを質量比２．５〜３：１で混合する。膨潤時間の後に、加圧成形し、鋳込み成形し、もしくは成形することができるペーストが得られる。そのような典型的な組成物は、例えばＤＥ７３７０５８号Ａ及びＤＥ３７２５５０２号Ａ１に記載されている。
【特許文献１】ＥＰ１７０２６３３号Ａ２
【特許文献２】ＤＥ１９６１７８７６号Ａ１
【特許文献３】ＵＳ５，１８２，３３２号
【特許文献４】ＤＥ７３７０５８号Ａ
【特許文献５】ＤＥ３７２５５０２号Ａ１
【非特許文献１】Ｋｅｒｂｙ他著，"Ｆｒａｃｔｕｒｅ ｔｏｕｇｈｎｅｓｓ ｏｆ ｍｏｄｉｆｉｅｄ ｄｅｎｔａｌ ｒｅｓｉｎｓ"［Ｊ．ｏｆ Ｏｒａｌ Ｒｅｈａｂｉｌｉｔａｔｉｏｎ ３０，７８０−４（２００３）］
【発明の開示】
【発明が解決しようとする課題】
【００１５】
本発明の課題は、前記の欠点を完全にもしくは部分的に回避するか、又はその特性が改善されている、補綴用プラスチックの製造に適した、メチルメタクリレートを基礎とする重合可能な歯科材料を提供することである。
【課題を解決するための手段】
【００１６】
驚くべきことに、アクリル化もしくはメタクリル化されたブタジエン−及び／又はアクリルニトリル−オリゴマー又はポリマーは、メチルメタクリレート（ＭＭＡ）を基礎とする系においても、特にそれらを液状のポリマー（オリゴマー）として添加した場合に、好ましい特性をもたらすことが明らかになった。硬化後に、層厚３ｍｍで７０％より高い透明性を有する透明な生成物が得られる。更に、硬化後に、破壊靭性、破壊仕事量及び衝撃強さが、同時に曲げ強さ値と曲げ弾性値がそのままで、既に約１％の割合以上増加するという利点がある。
【００１７】
こうして、重合された歯科材料の寿命／使用の間に破壊強さの向上がもたらされる。
【００１８】
調節剤として、特に：
−  メタクリル化されたブタジエンオリゴマー、
−  アクリル化されたブタジエンオリゴマー、
−  メタクリル化されたアクリルニトリル−ブタジエンオリゴマー、
−  アクリル化されたアクリルニトリル−ブタジエンオリゴマー、
−  ブタジエン及び／又はアクリルニトリルを含む他のアクリル化／メタクリル化されたオリゴマー／ポリマー
を使用することができる。
【００１９】
特に好ましくは、メタクリル化されたアクリルニトリル−ブタジエンオリゴマーが使用される。
【００２０】
従って、本発明は、
Ａ）少なくとも１種の液状のメチルメタクリレート−モノマー成分と、
Ｂ）少なくとも
・  １種のアクリル化もしくはメタクリル化されたブタジエン−オリゴマー又は−ポリマー、及び／又は
・  １種のアクリル化もしくはメタクリル化されたアクリルニトリル−ブタジエン−オリゴマー又は−ポリマーと、場合によりポリマー粉末もしくはパール重合体を含む粉末成分とを含有する液状成分を有する重合可能な歯科材料に関する。
【００２１】
該材料は、適切には、硬化後に、３ｍｍの層厚の場合に、可視領域での透光性（透明性）＞７０％を有する。
【００２２】
更に、更なるモノマー、充填剤、顔料、安定剤、調整剤、抗微生物性添加剤、ＵＶ吸収剤、チキソトロピー剤、触媒及び架橋剤の群からの１もしくは複数の物質が含有されていてよい。
【００２３】
更なるモノマーとしては、歯科分野で慣用のモノマーが該当する：
それらの例は、ラジカル重合可能な一官能性のモノマー、例えばモノ（メタ）アクリレート、メチル（メタ）アクリレート、エチル（メタ）アクリレート、ブチル（メタ）アクリレート、ベンジル（メタ）アクリレート、フルフリル（メタ）アクリレートもしくはフェニル（メタ）アクリレート、二官能性もしくは多官能性のモノマー、例えば二官能性もしくは多官能性のアクリレートもしくはメタクリレート、例えばビスフェノール−Ａ−ジ（メタ）アクリレート、ビス−ＧＭＡ（メタクリル酸とビスフェノール−Ａ−ジグリシジル−エーテルとからなる付加生成物）、ＵＤＭＡ（２−ヒドロキシエチルメタクリレートと２，２，４−ヘキサメチレンジイソシアネートとからなる付加生成物）、ジエチレングリコールジ（メタ）アクリレート、トリエチレングリコールジ（メタ）アクリレートもしくはテトラエチレングリコールジ（メタ）アクリレート、デカンジオールジ（メタ）アクリレート、ｌドデカンジオールジ（メタ）アクリレート、ヘキシルデカンジオールジ（メタ）アクリレート、トリメチロールプロパントリ（メタ）アクリレート、ペンタエリトリットテトラ（メタ）アクリレート並びにブタンジオールジ（メタ）アクリレート、エチレングリコールジ（メタ）アクリレート、ポリエチレングリコールジ（メタ）アクリレート、エトキシ化／プロポキシ化されたビスフェノール−Ａ−ジ（メタ）アクリレートである。充填剤としては、例えば熱分解ケイ酸又は沈降ケイ酸、歯科用ガラス、例えばアルミノケイ酸塩ガラス又はフルオロアルミノケイ酸塩ガラス、ケイ酸ストロンチウム、ホウケイ酸ストロンチウム、ケイ酸リチウム、ケイ酸リチウムアルミニウム、層状ケイ酸塩、ゼオライト、酸化物もしくは混合酸化物（ＳｉＯ2、ＺｒＯ2及び／又はＴｉＯ2）を基礎とする非晶質の球状充填剤、一次粒度約４０〜３００ｎｍを有する金属酸化物、１０〜１００μｍの粒度を有するポリマー細片（Ｒ．Ｊａｎｄａ，Ｋｕｎｓｔｓｔｏｆｆｖｅｒｂｕｎｄｓｙｓｔｅｍｅ，ＶＣＨ Ｖｅｒｌａｇｓｇｅｓｅｌｌｓｃｈａｆｔ，Ｗｅｉｎｈｅｉｍ，１９９０，第２２５頁以降を参照）又はそれらの混合物が該当する。更に、補強剤、例えばガラス繊維、ポリアミド繊維又は炭素繊維を混加することができる。
【００２４】
充填剤は、一般に、補綴用プラスチック組成物全体に対してもしくは成分ＡとＢの合計に対して、０〜８０質量％まで、有利には０〜３質量％まで使用される。
【００２５】
分子量の調整のための調整剤としては、例えば
ＴＧＥＨ：チオグリコール酸−２−エチルヘキシルエステル、
ｔ−ＤＤＭ：ｔ−ドデシルメルカプタン、
ＧＤＭＡ：グリコールジメルカプトアセテート
が該当する。
【００２６】
開始剤のための例は：
ＬＰＯ：ジラウロイルペルオキシド、
ＢＰＯ：ジベンゾイルペルオキシド、
ｔ−ＢＰＥＨ：ｔ−ブチルペル−２−エチルヘキサノエート、
ＡＤＭＶ：２，２′−アゾビス（２，４−ジメチルバレロニトリル）、
ＡＩＢＮ：２，２′−アゾビス（イソブチロニトリル）、
ＤＴＢＰ：ジ−ｔ−ブチルペルオキシド
である。
【００２７】
好適な安定剤は、例えばヒドロキノンモノメチルエーテル又は２，６−ジ−ｔ−ブチル−４−メチルフェノール（ＢＨＴ）である。
【００２８】
更に、本発明による補綴用基礎材料は、例えば抗微生物性添加剤、ＵＶ吸収剤、チキソトロピー剤、触媒及び架橋剤の群からの更なる慣用の添加物質を含有してよい。
【００２９】
係る添加剤は、顔料、安定剤及び調整剤と同様に、むしろ少量で使用され、材料の全質量に対して全体で０．０１〜３．０質量％、特に０．０１〜１．０質量％の量で使用される。
【００３０】
該組成物の硬化は、有利にはレドックス系により誘発されるラジカル重合によって、室温でもしくは多少高められた温度で、気泡形成を回避するために低い圧力下で行われる。室温で実施される重合用の開始剤としては、例えばレドックス開始剤組合せ、例えばベンゾイルペルオキシド又はラウリルペルオキシドとＮ，Ｎ−ジメチル−ｓｙｍ−キシリジン又はＮ，Ｎ−ジメチル−ｐ−トルイジンとの組合せが使用される。特に好ましい開始剤系は、銅イオン及び塩化物イオンと化合したバルビツール酸と上述のペルオキシドとの組合せ物である。前記の系は、高い色安定性の点で優れている。
【００３１】
本発明の材料は、有利には歯科分野で使用され、とりわけ補綴物の製造のために、又は歯列矯正のための顎整形外科的装置の製造のために使用される。しかしながら、更なる使用の見通しは、高い衝撃強さの成形体が個々に作製されるあらゆる分野において、例えば
−  改善された衝撃強さを有する骨セメント、
−  衝撃強さが高くなければならない獣医学用途、例えば蹄修復材料もしくは動物用の義歯、
においてもたされる。
【００３２】
本発明による組成物中の成分Ａ）の割合は、有利には２０質量％より高く、好ましくは２０質量％より高く、９９質量％までであり、特に２０質量％より高く、９８質量％までであり、殊に２０〜５０質量％である。
【００３３】
成分Ｂ）の割合は、有利には１質量％より高く、好ましくは９９質量％までであり、特に２〜８０質量％、殊に５０〜８０質量％である。
【００３４】
本発明による材料は、特に歯科分野での使用のために、補綴物の製造に際して適している。更なる見通しは、破損しづらい成形体が作製されねばならないあらゆる分野において、例えば
−  改善された衝撃強さを有する骨セメント、
−  衝撃強さが高くなければならない獣医学用途、例えば蹄修復材料もしくは動物用の義歯、
−  歯列矯正のための顎整形外科的装置
にある。
【実施例】
【００３５】
以下の試験表は、とりわけ弾性係数が、本発明によるコポリマーの添加に際して非常に好ましく変更されたことを示している。試験の基礎となるものは、ジベンゾイルペルオキシドで低温重合する商慣習の補綴物材料ＰａｌａＸｐｒｅｓｓ（それぞれメタクリレートを基礎とする粉末／液体）であり、その際、調節剤をその液体で均質化させた。
【００３６】
その低温重合体（また"温熱重合体（Ｗａｒｍｐｏｌｙｍｅｒｉｓａｔｅ）"）（商品名：Ｔｒｉｇｏｎ ４０、ＰａｌａＸｐｒｅｓｓ、Ｃａｓｔｏｄｏｎ ｉｔ）は、特殊な触媒系を有し、該触媒はたしかに重合を引き起こすが、同時に十分に長い作業時間が保証されるほどそれを遅延させる。従ってこれらのプラスチックは、それが膨潤する前に、鋳込み成形することもでき、従って汎用的な加工幅（鋳込み成形技術、射出成形技術、総義歯学、部分義歯学）を有する。
【００３７】
重合されたサンプルの調査結果は、以下のとおりである：
【表１】
2008127392.tif 000002